"第1の電極を表面に有するフレキシブルプリント基板を用いて、該フレキシブルプリント基板の前記第1の電極上に、硬化性成分と導電性粒子とを含む異方性導電ペーストを用いて異方性導電材料層を配置する工程と、第2の電極を表面に有する第2の接続対象部材を用いて、前記第1の電極と前記第2の電極とを対向させて、前記フレキシブルプリント基板と前記第2の接続対象部材とを、前記異方性導電材料層を介して積層する工程と、前記異方性導電材料層を硬化させて、硬化物層を形成する工程とを備え、前記異方性導電材料層を配置する工程において、前記第1の電極上でディスペンサーを移動させながら、前記異方性導電ペーストを前記ディスペンサーから塗布し、塗布開始部分の領域及び塗布終了部分の領域の内の少なくとも一方の塗布領域で、前記塗布開始部分の領域と前記塗布終了部分の領域との間の塗布領域よりも、前記異方性導電ペーストを多く塗布する、接続構造体の製造方法。塗布開始部分の領域及び塗布終了部分の領域の内の少なくとも一方の塗布領域で、ディスペンサーの移動方向を変える、請求項1に記載の接続構造体の製造方法。塗布開始部分の領域及び塗布終了部分の領域の内の少なくとも一方の塗布領域で、ディスペンサーの移動方向を30度以上、180度以下変える、請求項1又は2に記載の接続構造体の製造方法。塗布開始部分の領域及び塗布終了部分の領域の内の少なくとも一方の塗布領域で、ディスペンサーをV字状又はU字状に移動方向を変える、請求項1~3のいずれか1項に記載の接続構造体の製造方法。前記硬化物層の一方の縁部を、塗布開始時に塗布される前記異方性導電ペーストにより形成し、前記硬化物層の他方の縁部を、塗布終了時に塗布される前記異方性導電ペーストにより形成し、前記硬化物層の一方の縁部及び他方の縁部の内の少なくとも一方を、前記硬化物層の一方の縁部と他方の縁部との間の前記硬化物層の中央部よりも、前記硬化物層の存在量を多くする、請求項1~4のいずれか1項に記載の接続構造体の製造方法。前記フレキシブルプリント基板の外周側面よりも側方及び前記第2の接続対象部材の外周側面よりも側方の内の少なくとも一方で、該外周側面の少なくとも一部の領域に、前記硬化物層によるフィレットを形成する、請求項1~5のいずれか1項に記載の接続構造体の製造方法。前記硬化物層の一方の縁部及び他方の縁部の内の少なくとも一方で、前記硬化物層によるフィレットを形成する、請求項6に記載の接続構造体の製造方法。前記硬化物層の一方の縁部及び他方の縁部と、前記硬化物層の一方の縁部と他方の縁部との間の中央部とで、前記硬化物層によるフィレットを形成し、前記硬化物層の一方の縁部及び他方の縁部における前記フィレットの前記フレキシブルプリント基板又は前記第2の接続対象部材の外周側面からのはみ出し距離を、前記硬化物層の一方の縁部と他方の縁部との間の前記硬化物層の中央部における前記フィレットの前記フレキシブルプリント基板又は前記第2の接続対象部材の外周側面からのはみ出し距離よりも大きくする、請求項6又は7に記載の接続構造体の製造方法。前記塗布開始部分の領域と前記塗布終了部分の領域との間の塗布領域において、前記ディスペンサーの移動方向と直交する方向における前記第1の電極の中心部よりも縁部側に前記ディスペンサーの位置をずらした状態で、前記第1の電極上で前記ディスペンサーを移動させながら、前記異方性導電ペーストを前記ディスペンサーから塗布する、請求項1~8のいずれか1項に記載の接続構造体の製造方法。前記フレキシブルプリント基板が、突出した前記第1の電極を表面に有し、かつ前記第1の電極よりも突出高さが大きい突出した電子部品を表面に有する、請求項1~9のいずれか1項に記載の接続構造体の製造方法。特許文献1に記載のような従来の接続構造体の製造方法では、得られる接続構造体において、第一の回路電極と第二の回路電極との端部部分が剥離起点となって、第一の回路部材と第二の回路部材との剥離が生じやすいという問題がある。すなわち、得られる接続構造体の接続信頼性が低いという問題がある。また、従来の接続構造体の製造方法では、異方性導電材料が意図しない領域まで濡れ拡がりやすいという問題がある。例えば、電極の側方の領域、すなわち電極が無い領域に、多くの異方性導電材料が濡れ拡がることがある。さらに、意図しない領域まで異方性導電材料が濡れ拡がった結果、得られる接続構造体において、上記異方性導電材料が硬化した硬化物層による汚染が生じていることがある。また、特許文献2に記載のように、従来のスクリーン印刷法を用いた接続構造体の製造方法では、導電ペーストがスクリーン印刷される接続対象部材の表面に凸部がある場合には、凸部によりスクリーン印刷版の配置が妨げられたり、スクリーン印刷版と接続対象部材との間隔を拡げる必要があったりする。このような問題に対して、特許文献2では、スクリーン印刷版が工夫されている。また、従来、接続対象部材を載せる台を工夫することも検討されている。しかしながら、これらの場合には、接続対象部材の種類に応じて、複数のスクリーン印刷版を作製しなければならなかったり、台を設計変更しなければならなかったりする。このため、接続構造体の製造コストが高くなる。さらに、接続対象部材の表面の凸部が大きい場合には、スクリーン印刷版や台を工夫しても、導電ペーストを精度よくかつ均一に塗布することが困難なことがある。さらに、導電ペーストを塗布する対象がフレキシブルプリント基板である場合には、該フレキシブルプリント基板はガラス基板に比べて電極の高さが高いので、スクリーン印刷法では、導電ペーストを精度よくかつ均一に塗布することがより一層困難であるという問題がある。本発明の目的は、異方性導電材料層を効率的にかつ精度よく配置でき、接続信頼性を高めることができる接続構造体の製造方法を提供することである。本発明の限定的な目的は、異方性導電材料が硬化した硬化物層が意図しない領域に配置され難く、該異方性導電材料が硬化した硬化物層による汚染を抑制できる接続構造体の製造方法を提供することである。本発明の広い局面によれば、第1の電極を表面に有するフレキシブルプリント基板を用いて、該フレキシブルプリント基板の上記第1の電極上に、硬化性成分と導電性粒子とを含む異方性導電ペーストを用いて異方性導電材料層を配置する工程と、第2の電極を表面に有する第2の接続対象部材を用いて、上記第1の電極と上記第2の電極とを対向させて、上記フレキシブルプリント基板と上記第2の接続対象部材とを、上記異方性導電材料層を介して積層する工程と、上記異方性導電材料層を硬化させて、硬化物層を形成する工程とを備え、上記異方性導電材料層を配置する工程において、上記第1の電極上でディスペンサーを移動させながら、上記異方性導電ペーストを上記ディスペンサーから塗布し、塗布開始部分の領域及び塗布終了部分の領域の内の少なくとも一方の塗布領域で、上記塗布開始部分の領域と上記塗布終了部分の領域との間の塗布領域よりも、上記異方性導電ペーストを多く塗布する、接続構造体の製造方法が提供される。本発明に係る接続構造体の製造方法のある特定の局面では、塗布開始部分の領域及び塗布終了部分の領域の内の少なくとも一方の塗布領域で、ディスペンサーの移動方向を変える。本発明に係る接続構造体の製造方法の他の特定の局面では、塗布開始部分の領域及び塗布終了部分の領域の内の少なくとも一方の塗布領域で、ディスペンサーの移動方向を30度以上、180度以下変える。本発明に係る接続構造体の製造方法の他の特定の局面では、塗布開始部分の領域及び塗布終了部分の領域の内の少なくとも一方の塗布領域で、ディスペンサーをV字状又はU字状に移動方向を変える。本発明に係る接続構造体の製造方法の別の特定の局面では、上記硬化物層の一方の縁部を、塗布開始時に塗布される上記異方性導電ペーストにより形成し、上記硬化物層の他方の縁部を、塗布終了時に塗布される上記異方性導電ペーストにより形成し、上記硬化物層の一方の縁部及び他方の縁部の内の少なくとも一方を、上記硬化物層の一方の縁部と他方の縁部との間の上記硬化物層の中央部よりも、上記硬化物層の存在量を多くする。本発明に係る接続構造体の製造方法のさらに別の特定の局面では、上記フレキシブルプリント基板の外周側面よりも側方及び上記第2の接続対象部材の外周側面よりも側方の内の少なくとも一方で、該外周側面の少なくとも一部の領域に、上記硬化物層によるフィレットを形成する。本発明に係る接続構造体の製造方法の他の特定の局面では、上記硬化物層の一方の縁部及び他方の縁部の内の少なくとも一方で、上記硬化物層によるフィレットを形成する。本発明に係る接続構造体の製造方法のさらに他の特定の局面では、上記硬化物層の一方の縁部及び他方の縁部と、上記硬化物層の一方の縁部と他方の縁部との間の中央部とで、上記硬化物層によるフィレットを形成し、上記硬化物層の一方の縁部及び他方の縁部における上記フィレットの上記フレキシブルプリント基板又は上記第2の接続対象部材の外周側面からのはみ出し距離を、上記硬化物層の一方の縁部と他方の縁部との間の上記硬化物層の中央部における上記フィレットの上記フレキシブルプリント基板又は上記第2の接続対象部材の外周側面からのはみ出し距離よりも大きくする。本発明に係る接続構造体の製造方法の別の特定の局面では、上記塗布開始部分の領域と上記塗布終了部分の領域との間の塗布領域において、上記ディスペンサーの移動方向と直交する方向における上記第1の電極の中心部よりも縁部側に上記ディスペンサーの位置をずらした状態で、上記第1の電極上で上記ディスペンサーを移動させながら、上記異方性導電ペーストを上記ディスペンサーから塗布する。本発明に係る接続構造体の製造方法のさらに別の特定の局面では、上記フレキシブルプリント基板が、突出した上記第1の電極を表面に有し、かつ上記第1の電極よりも突出高さが大きい突出した電子部品を表面に有する。本発明に係る接続構造体の製造方法では、第1の電極を表面に有するフレキシブルプリント基板を用いて、該フレキシブルプリント基板の上記第1の電極上に、硬化性成分と導電性粒子とを含む異方性導電ペーストを用いて異方性導電材料層を配置する工程と、第2の電極を表面に有する第2の接続対象部材を用いて、上記第1の電極と上記第2の電極とを対向させて、上記フレキシブルプリント基板と上記第2の接続対象部材とを、上記異方性導電材料層を介して積層する工程と、上記異方性導電材料層を硬化させて、硬化物層を形成する工程とを備え、上記異方性導電材料層を配置する工程において、上記第1の電極上でディスペンサーを移動させながら、上記異方性導電ペーストを上記ディスペンサーから塗布するので、異方性導電材料層を効率的にかつ精度よく配置できる。さらに、本発明に係る接続構造体の製造方法では、塗布開始部分の領域及び塗布終了部分の領域の内の少なくとも一方の塗布領域で、上記塗布開始部分の領域と上記塗布終了部分の領域との間の塗布領域よりも、上記異方性導電ペーストを多く塗布するので、フレキシブルプリント基板と第2の接続対象部材との接続信頼性を高めることができる。以下、本発明の詳細を説明する。本発明に係る接続構造体の製造方法は、第1の電極を表面に有するフレキシブルプリント基板第1の接続対象部材を用いて、該フレキシブルプリント基板の上記第1の電極上に、硬化性成分と導電性粒子とを含む異方性導電ペーストを用いて異方性導電材料層を配置する工程と、第2の電極を表面に有する第2の接続対象部材を用いて、上記第1の電極と上記第2の電極とを対向させて、上記フレキシブルプリント基板と上記第2の接続対象部材とを、上記異方性導電材料層を介して積層する工程と、上記異方性導電材料層を硬化させて、硬化物層を形成する工程とを備える。本発明に係る接続構造体の製造方法では、上記異方性導電材料層を配置する工程において、上記第1の電極上でディスペンサーを移動させながら、上記異方性導電ペーストを上記ディスペンサーから塗布する。さらに、塗布開始部分の領域A1及び塗布終了部分の領域A2の内の少なくとも一方の塗布領域で、上記塗布開始部分の領域A1と上記塗布終了部分の領域A2との間の塗布領域Bよりも、上記異方性導電ペーストを多く塗布する。本発明に係る接続構造体の製造方法における上記構成の採用により、比較的多く塗布された異方性導電ペースト部分において硬化物層の存在量を多くすることができる。このため、フレキシブルプリント基板と第2の接続対象部材との接続信頼性を高めることができる。特に、剥離が比較的生じやすい傾向がある部分を、上記異方性導電ペーストが多く塗布される塗布開始部分の領域A1又は塗布終了部分の領域A2とすることで、フレキシブルプリント基板と第2の接続対象部材との接続信頼性を効果的に高めることができる。また、上記異方性導電ペーストを上記ディスペンサーから塗布することで、所定の領域に異方性導電材料層を配置しやすく、かつ接続構造体の製造効率を高めることができる。さらに、ディスペンサーによる塗布では、得られる接続構造体における硬化物層を特定の領域に精度よくかつ均一に配置できる。この結果、得られる接続構造体においてボイドが生じ難くなり、更にフレキシブルプリント基板と第2の接続対象部材との接続信頼性及び導通信頼性が高くなる。また、異方性導電ペーストを塗布する対象がフレキシブルプリント基板である場合には、該フレキシブルプリント基板はガラス基板に比べて電極の高さが高いことが多く、スクリーン印刷法では異方性導電ペーストを精度よくかつ均一に塗布することが困難であるという問題がある。ディスペンサーにより異方性導電ペーストを塗布することで、異方性導電ペーストを精度よくかつ均一に塗布することができる。また、フレキシブルプリント基板は比較的柔らかいことから、フレキシブルプリント基板と第2の接続対象部材との圧着時に上記異方性導電材料層が濡れ拡がり、導電性粒子が意図しない領域に配置されやすいという問題がある。これに対して、本発明に係る接続構造体の製造方法では、フレキシブルプリント基板を用いているにもかかわらず、導電性粒子の配置精度を十分に高めることができる。フレキシブルプリント基板と第2の接続対象部材との接続信頼性をより一層高める観点からは、塗布開始部分の領域A1及び塗布終了部分の領域A2の双方の塗布領域で、上記塗布開始部分の領域A1と上記塗布終了部分の領域A2との間の塗布領域Bよりも、上記異方性導電ペーストを多く塗布することが好ましい。塗布開始部分の領域A1及び塗布終了部分の領域A2の内の少なくとも一方の塗布領域で、ディスペンサーの移動方向を変えることが好ましく、移動方向が変えられた部分で上記異方性導電ペーストを多く塗布することが好ましい。ディスペンサーからの異方性導電ペーストの吐出速度が一定である場合に、ディスペンサーの移動方向を変えることで、塗布開始部分の領域A1又は塗布終了部分の領域A2における上記異方性導電ペーストの塗布量を多くすることができる。ディスペンサーの移動方向を変えて上記異方性導電ペーストの塗布量を多くする場合には、ディスペンサーの移動方向を、所定の角度で2つの直線状で変えてもよく、曲線状で変えてもよい。また、ディスペンサーの移動方向を、ランダムな方向に変えてもよい。さらに、ディスペンサーの移動方向を、ジグザグ状に変えてもよい。塗布開始部分の領域A1及び塗布終了部分の領域A2の内の少なくとも一方の塗布領域で、ディスペンサーの移動方向を0度を超え、180度以下変えることが好ましく、それによって移動方向が変えられた部分で上記異方性導電ペーストを多く塗布することが好ましい。塗布開始部分の領域A1及び塗布終了部分の領域A2の内の少なくとも一方の塗布領域で、ディスペンサーの移動方向を30度以上変えることがより好ましい。この場合には、塗布開始部分の領域A1又は塗布終了部分の領域A2における塗布量を容易に多くすることができ、更に塗布された異方性導電ペーストのはみ出しを抑制することができる。さらに、異方性導電ペーストが硬化した硬化物層が意図しない領域に配置され難くなり、該異方性導電ペーストが硬化した硬化物層による汚染を抑制できる。塗布開始部分の領域A1及び塗布終了部分の領域A2の内の少なくとも一方の塗布領域で、ディスペンサーの移動方向を90度を超えて変えることが好ましく、120度以上変えることがより好ましい。この場合には、塗布開始部分の領域A1又は塗布終了部分の領域A2における末端部分折り返し先端の塗布量が少なくなる。このため、異方性導電ペーストが硬化した硬化物層が意図しない領域により一層配置され難く、該異方性導電ペーストが硬化した硬化物層による汚染をより一層抑制できる。塗布開始部分の領域A1及び塗布終了部分の領域A2の内の少なくとも一方の塗布領域で、ディスペンサーの移動方向を160度以下変えることが好ましい。この場合には、比較的塗布量が多い塗布開始部分の領域A1又は塗布終了部分の領域A2における塗布厚みが厚くなるのを抑制できる。この結果、異方性導電材料が硬化した硬化物層が意図しない領域により一層配置され難くなり、該異方性導電材料が硬化した硬化物層による汚染をより一層抑制できる。塗布開始部分の領域A1及び塗布終了部分の領域A2の内の少なくとも一方の塗布領域で、ディスペンサーをV字状又はU字状に移動方向を変えることが好ましく、それによって移動方向が変えられた部分で上記異方性導電ペーストを多く塗布することが好ましい。この場合には、塗布開始部分の領域A1又は塗布終了部分の領域A2における塗布量の制御が容易である。上記硬化物層の一方の縁部を、塗布開始時に塗布される上記異方性導電ペーストにより形成し、上記硬化物層の他方の縁部を、塗布終了時に塗布される上記異方性導電ペーストにより形成することが好ましい。上記硬化物層の一方の縁部及び他方の縁部の内の少なくとも一方を、上記硬化物層の一方の縁部と他方の縁部との間の上記硬化物層の中央部よりも、上記硬化物層の存在量を多くすることが好ましい。上記硬化物層の縁部及び他方の縁部は、フレキシブルプリント基板と第2の接続対象部材との剥離起点となりやすい傾向がある。これに対して、上記硬化物層の一方の縁部及び他方の縁部の内の少なくとも一方における硬化物層の存在量を多くすることで、剥離を効果的に抑制でき、接続構造体における接続信頼性をより一層高めることができる。また、上記第1の電極の一方の縁部側から他方の縁部側にむけて、上記第1の電極上で上記ディスペンサーを移動させることが好ましい。上記硬化物層の少なくとも一部の領域は、上記フレキシブルプリント基板の外周側面よりも側方及び上記第2の接続対象部材の外周側面よりも側方の内の少なくとも一方ではみ出していることが好ましい。上記硬化物層の少なくとも一部の領域は、上記フレキシブルプリント基板の外周側面よりも側方及び上記第2の接続対象部材の外周側面よりも側方の双方ではみ出していることが好ましい。上記フレキシブルプリント基板の外周側面よりも側方及び上記第2の接続対象部材の外周側面よりも側方の内の少なくとも一方で、該外周側面の少なくとも一部の領域に、上記硬化物層によるフィレットを形成することが好ましい。上記フレキシブルプリント基板の外周側面よりも側方及び上記第2の接続対象部材の外周側面よりも側方の双方で、該外周側面の少なくとも一部の領域に、上記硬化物層によるフィレットを形成することがより好ましい。このように硬化物層をはみ出させ、フィレットを形成する場合には、剥離を効果的に抑制でき、接続構造体における接続信頼性をより一層高めることができる。上記硬化物層の一方の縁部及び他方の縁部の内の少なくとも一方で、上記硬化物層によるフィレットを形成することが好ましく、上記硬化物層の一方の縁部及び他方の縁部の双方で、上記硬化物層によるフィレットを形成することがより好ましい。剥離起点となりやすい上記硬化物層の一方の縁部及び他方の縁部で剥離を効果的に抑制できるので、接続構造体における接続信頼性をさらに一層高めることができる。フレキシブルプリント基板と第2の接続対象部材との接続信頼性をより一層高める観点からは、上記硬化物層の一方の縁部及び他方の縁部と、上記硬化物層の一方の縁部と他方の縁部との間の中央部とで、上記硬化物層によるフィレットを形成することが更に好ましい。フレキシブルプリント基板と第2の接続対象部材との接続信頼性を更に一層高める観点からは、上記硬化物層の一方の縁部及び他方の縁部における上記フィレットの上記フレキシブルプリント基板又は上記第2の接続対象部材の外周側面からのはみ出し距離を、上記硬化物層の一方の縁部と他方の縁部との間の上記硬化物層の中央部における上記フィレットの上記フレキシブルプリント基板又は上記第2の接続対象部材の外周側面からのはみ出し距離よりも大きくすることが好ましい。上記フレキシブルプリント基板は、突出した上記第1の電極を表面に有し、かつ上記第1の電極よりも突出高さが大きい突出した電子部品を上記表面に有することが好ましい。このようなフレキシブルプリント基板を用いる場合には、該フレキシブルプリント基板上にスクリーン印刷により異方性導電ペーストを配置することが困難である。一方で、上記フレキシブルプリント基板上にディスペンサーを用いて異方性導電ペーストを塗布した場合には、異方性導電ペーストが流動しやすく、意図しない領域に異方性導電材料層及び導電性粒子が配置されやすいという問題がある。これに対して、本発明に係る接続構造体の製造方法では、突出した上記第1の電極を表面に有し、かつ上記第1の電極よりも突出高さが大きい突出した電子部品を上記表面に有するフレキシブルプリント基板を用いたとしても、導電性粒子の配置精度を高めることができる。ディスペンサーによる塗布では、フレキシブルプリント基板が表面に突出した電子部品を有していても、該電子部品による塗布作業の阻害を抑制できるので、異方性導電ペーストの塗布効率をかなり高めることができる。上記第1の電極は、複数の第1の電極であってもよく、第1の電極パターンであってもよい。この場合に、上記第2の電極は、複数の第2の電極であってもよく、第2の電極パターンであってもよい。この場合、複数の第1の電極上ではない複数の第1の電極間の隙間上にも、異方性導電材料層を配置することが好ましい。複数の第1の電極上と複数の第1の電極間の隙間上とに、連続して上記異方性導電ペーストを塗布して、異方性導電材料層を配置することが好ましい。フレキシブルプリント基板の複数の第1の電極間の隙間は突出していないか、又は第1の電極よりも突出高さが小さいことが好ましく、フレキシブルプリント基板の第1の電極間は突出していないことが好ましい。この場合には、フレキシブルプリント基板の表面は、複数の第1の電極上と、複数の第1の電極間の隙間上とで凹凸になる。フレキシブルプリント基板の表面の突出していない領域又は第1の電極よりも突出度合いが小さい領域にも、異方性導電材料層を配置することが好ましい。複数の第1の電極上に配置される異方性導電材料層部分の厚みを、複数の第1の電極間の隙間上に配置される異方性導電材料層部分の厚みよりも薄くすることが好ましい。この場合には、複数の第1の電極上及び複数の第1の電極間の隙間上に配置される異方性導電材料層の上面の凹凸を少なくすることができる。この結果、接続構造体において、ボイドを生じ難くし、かつ接続信頼性を高めることができる。複数の第1の電極上に配置される異方性導電材料層部分の上面と複数の第1の電極間上に配置される異方性導電材料層部分の上面とを連なるように平滑にすることが好ましい。この場合には、接続構造体において、ボイドをより一層生じ難くし、かつ接続信頼性をより一層高めることができる。上記フレキシブルプリント基板が複数の第1の電極を表面に有する場合に、第1の電極の高さが30μm以上であり、かつ複数の第1の電極間の隙間スペースの間隔が30μm以下であることが好ましい。このような第1の電極を有するフレキシブルプリント基板の表面に異方性導電材料層を配置する場合には、スクリーン印刷では、異方性導電材料層を精度よくかつ均一に配置することはかなり困難である。これに対して、上記ディスペンサーを移動させながら、上記異方性導電ペーストを上記ディスペンサーから塗布することで、上記異方性導電材料層を精度よくかつ均一に配置することができる。また、第2の接続対象部材の第2の電極は、フレキシブルプリント基板の第1の電極に対応する位置に配置されていることが好ましい。複数の第2の電極間の隙間スペースの間隔が30μm以下であることが好ましい。上記異方性導電ペーストの25°C及び2.5rpmでの粘度η1は、200Pasを超え、800Pas以下であることが好ましい。上記粘度η1はより好ましくは300Pas以上、より好ましくは500Pas以下である。上記粘度η1が上記下限以上及び上記上限以下であると、上記フレキシブルプリント基板を用いた接続構造体において、ボイドをより一層生じ難くし、かつ接続信頼性をより一層高めることができる。上記異方性導電ペーストの25°C及び2.5rpmの粘度η2の25°C及び5rpmでの粘度η3に対する粘度比η2/η3は1以上、4以下であることが好ましい。上記粘度比η2/η3はより好ましくは1.1以上、より好ましくは3.5以下である。上記粘度比η2/η3が上記下限以上及び上記上限以下であると、上記フレキシブルプリント基板を用いた接続構造体において、ボイドをより一層生じ難くし、かつ接続信頼性をより一層高めることができる。上記フレキシブルプリント基板が複数の第1の電極を表面に有し、上記第2の接続対象部材が複数の第2の電極を表面に有し、上記第1の電極の高さが5μm以上、複数の上記第1の電極間の隙間の間隔が30μm以下であり、上記粘度η1が200Pasを超え、800Pas以下であり、上記粘度比η2/η3が1以上、4以下であることが特に好ましい。特に、複数の第1の電極間の間隔が狭いと、この複数の第1の電極間の狭い隙間の領域に、異方性導電材料層を精度よくかつ均一に配置することはかなり困難である。これに対して、上記ディスペンサーを移動させながら、上記粘度η1及び上記粘度比η2/η3が上記下限以上及び上記上限以下である異方性導電ペーストを上記ディスペンサーから塗布することで、上記狭い隙間の領域に対しても異方性導電材料層を精度よくかつ均一に配置できる。このため、接続構造体において、ボイドをさらに一層効果的に生じ難くし、かつ接続信頼性をさらに一層効果的に高めることができる。第1の電極上に配置される異方性導電材料層部分の厚みを、上記異方性導電ペーストに含まれている導電性粒子の平均粒子径の3倍以上にすることが好ましい。この場合には、接続構造体において、ボイドをより一層生じ難くし、かつ接続信頼性をより一層高めることができる。第1の電極上に配置される異方性導電材料層部分の厚みを、上記異方性導電ペーストに含まれている導電性粒子の平均粒子径の4倍以上にすることがより好ましく、10倍以下にすることが好ましい。この場合には、接続構造体におけるボイドの発生をより一層抑制できる。以下、図面を参照しつつ本発明の具体的な実施形態を説明することにより、本発明を明らかにする。図1a~cに、本発明の一実施形態に係る接続構造体の製造方法により得られる接続構造体を模式的に部分切欠断面図で示す。図2a及びbに、本発明の一実施形態に係る接続構造体の製造方法に用いられるフレキシブルプリント基板を模式的に平面図及び断面図で示す。図1aは、塗布開始部分の領域A1における断面図である。図1bは、塗布開始部分の領域A1と塗布終了部分の領域A2との間の塗布領域Bにおける断面図である。図1cは、塗布終了部分の領域A2における断面図である。図1aでは、図2aに示すフレキシブルプリント基板におけるI-I線に沿って、該フレキシブルプリント基板に第2の接続対象部材が接続されている状態における断面図が示されている。図1bでは、図2aに示すフレキシブルプリント基板におけるII-II線に沿って、該フレキシブルプリント基板に第2の接続対象部材が接続されている状態における断面図が示されている。図1cでは、図2aに示すフレキシブルプリント基板におけるIII-III線に沿って、該フレキシブルプリント基板に第2の接続対象部材が接続されている状態における断面図が示されている。図2bでは、図2aに示すIV-IV線に沿う断面図が示されている。図1に示す接続構造体1は、フレキシブルプリント基板4と、第2の接続対象部材2と、硬化物層3とを備える。硬化物層3は、フレキシブルプリント基板4と第2の接続対象部材2とを接続しており、接続部である。硬化物層3は、硬化性成分と導電性粒子5とを含む異方性導電材料を硬化させることにより形成されている。上記異方性導電材料は、複数の導電性粒子5を含む。第2の接続対象部材2は表面2a下面に、第2の電極2bを有する。第2の電極2bは表面2aから突出している。第2の電極2bは全体で、長さ方向と幅方向とを有する。図1a~cでは、第2の電極2b全体での幅方向における断面が示されている。フレキシブルプリント基板4は表面上面4aに、第1の電極4bを有する。第1の電極4bは表面4aから突出している。第1の電極4bは全体で、長さ方向と幅方向とを有する。図1a~cでは、第1の電極4b全体での幅方向における断面が示されている。第2の電極2bと第1の電極4bとは、1つ又は複数の導電性粒子5により電気的に接続されている。接続構造体1では、第2の接続対象部材2としてガラス基板が用いられている。上記第2の接続対象部材は特に限定されない。上記第2の接続対象部材としては、具体的には、半導体チップ、コンデンサ及びダイオード等の電子部品、並びにプリント基板、フレキシブルプリント基板及びガラス基板等の回路基板などの電子部品等が挙げられる。上記第2の接続対象部材はガラス基板であることが好ましい。接続構造体1では、硬化物層3の一方の縁部を、塗布開始時に塗布される異方性導電ペーストにより形成している。硬化物層3の他方の縁部を、塗布終了時に塗布される上記異方性導電ペーストにより形成している。硬化物層3の一方の縁部は、第1,第2の電極4b,2bの一方の縁部側に配置されている。硬化物層3の他方の縁部は、第1,第2の電極4b,2bの他方の縁部側に配置されている。また、図1a~cに示すように、フレキシブルプリント基板4の外周側面よりも側方で、硬化物層3によるフィレットFが形成されている。第2の接続対象部材2の外周側面よりも側方で、硬化物層3によるフィレットFが形成されている。但し、フレキシブルプリント基板の外周側面よりも側方及び上記第2の接続対象部材の外周側面よりも側方の内の一方のみで、上記硬化物層によるフィレットが形成されていてもよい。図1a~cに示すように、硬化物層3の一方の縁部及び他方の縁部と、硬化物層3の一方の縁部と他方の縁部との間の中央部とで、硬化物層3によるフィレットFを形成している。硬化物層3のフィレットFは第1の接続対象部材4又は第2の接続対象部材2の外周側面からはみ出している。硬化物層3の一方の縁部及び他方の縁部におけるフィレットFのフレキシブルプリント基板4又は第2の接続対象部材2の外周側面からのはみ出し距離Dは、硬化物層3の一方の縁部と他方の縁部との間の硬化物層3の中央部におけるフィレットFのフレキシブルプリント基板4又は第2の接続対象部材2の外周側面からのはみ出し距離Dよりも大きい。また、図2a及びbに示すように、フレキシブルプリント基板4は表面4aに、電子部品4cを有する。電子部品4cは、第1の電極4bが配置されている側と同じ表面4aに配置されている。フレキシブルプリント基板4に設けられた第1の電極4bと電子部品4cとは、同じ表面4aにおいて突出している。また、フレキシブルプリント基板4は第2の接続対象部材2と、電子部品4cが設けられていない領域において接続される。表面4aにおいて、電子部品4cの突出高さHcは第1の電極4bの突出高さHbよりも大きいことが好ましい。電子部品4cの突出高さHcは、好ましくは10μm以上、より好ましくは15μm以上、好ましくは50μm以下、より好ましくは30μm以下である。電子部品4cの突出高さHcは、第1の電極4bの突出高さHbの1倍を超えることが好ましい。電子部品4cの突出高さHcは、第1の電極4bの突出高さHbの10倍以上であることがより好ましく、20倍以上であることが更に好ましく、200倍以下であることが好ましく、100倍以下であることがより好ましい。突出高さHcが突出高さHbよりも大きくても、上記ディスペンサーを移動させながら、上記異方性導電ペーストを上記ディスペンサーから塗布することで、異方性導電材料層を効率的にかつ精度よく配置できる。電子部品4cとしては、半導体チップ及びコネクタ等が挙げられる。電子部品4cは半導体チップであることが好ましい。なお、図6a,bに平面図及び断面図で示すように、第1の接続対象部材4にかえて、複数の第1の電極61b第1の電極パターンを表面61aに有し、かつ第1の電極61bよりも突出高さが大きい突出した電子部品61cを表面61aに有するフレキシブルプリント基板61を用いてもよい。接続構造体1は、以下のようにして得ることができる。ここでは、上記異方性導電ペーストとして、光硬化性成分と熱硬化性成分と導電性粒子5とを含む異方性導電ペーストを用いた場合の、接続構造体1の製造方法を具体的に説明する。すなわち、光の照射及び熱の付与により硬化可能な異方性導電ペーストを用いて、接続構造体1を製造する方法を説明する。先ず、図2a及びbに示すフレキシブルプリント基板4を用意する。すなわち、突出した第1の電極4bを表面4aに有し、かつ第1の電極4bよりも突出高さが大きい突出した電子部品4cを表面4aに有するフレキシブルプリント基板4を用意する。このフレキシブルプリント基板4を、第1の電極4b及び電子部品4cが設けられている側の表面4aが上側となるように配置する。図3a1は、塗布開始部分の領域A1における断面図である。図3a2,b及びcは、塗布開始部分の領域A1と塗布終了部分の領域A2との間の塗布領域Bにおける断面図である。図3a3は、塗布終了部分の領域A2における断面図である。図3a1では、図2aに示すフレキシブルプリント基板におけるI-I線に沿って、該フレキシブルプリント基板に異方性導電ペーストを塗布した状態における断面図が示されている。図3a2では、図2aに示すフレキシブルプリント基板におけるII-II線に沿って、該フレキシブルプリント基板に異方性導電ペーストを塗布した状態における断面図が示されている。図3a3では、図2aに示すフレキシブルプリント基板におけるIII-III線に沿って、該フレキシブルプリント基板に異方性導電ペーストを塗布した状態における断面図が示されている。図3a1~a3に示すように、フレキシブルプリント基板4の表面4aに、光硬化性成分と熱硬化性成分と導電性粒子5とを含む異方性導電ペーストを用いて、該異方性導電ペーストを塗布して、フレキシブルプリント基板4の表面4aに異方性導電材料層3Aを配置する。第1の電極4b上に異方性導電材料層3Aを配置する。第1の電極4b上に、1つ又は複数の導電性粒子5が配置されていることが好ましい。塗布開始部部分の領域A1図3a1及び塗布終了部分の領域A2図3a3における上記異方性導電ペーストの塗布量は、塗布領域B図3a2における上記異方性導電ペーストの塗布量よりも多い。図2a及び図4の直線Xで示す位置でディスペンサーを移動させて、フレキシブルプリント基板4の表面4aに、上記異方性導電ペーストを塗布することで、図3a1,図3a2及び図3a3に示す状態にすることができる。具体的には、図4に示すように、地点x1から地点x2にディスペンサーを移動させ、次に地点x2から地点x3にディスペンサーを移動させ、次に地点x3から地点x4にディスペンサーを移動させる。地点x1から地点x2に至る部分と地点x2から地点x3に至る最初の部分とが塗布開始部分の領域A1に相当し、地点x2から地点x3に至る最終の部分と地点x3から地点x4に至る部分とが塗布終了部分の領域A2に相当する。また、地点x2から地点x3に至る最初の部分と最終の部分とを除く部分が塗布領域Bに相当する。ここでは、塗布開始部分の領域A1及び塗布終了部分の領域A2の双方の塗布領域で、ディスペンサーの移動方向をV字状に150度変えている。図7a~dに示すように、上記ディスペンサーの移動方向は適宜変更可能である。図7aでは、ディスペンサーの移動方向を90度変えている。図7bでは、ディスペンサーの移動方向をU字状に180度変えている。図7cでは、ディスペンサーの移動方向をジグザグ状に70度変えている。また、図2a及び図4では、上記ディスペンサーの移動方向と直交する方向における第1の電極4bの中心部よりも縁部側にディスペンサーの位置をずらした状態で、第1の電極4b上でディスペンサーを移動させながら、上記異方性導電ペーストを上記ディスペンサーから塗布している。図7dに示すように、上記ディスペンサーの移動方向と直交する方向における第1の電極4bの中心部に沿って、第1の電極4b上でディスペンサーを移動させながら、上記異方性導電ペーストを上記ディスペンサーから塗布してもよい。第1の電極4bの長さ方向において、第1の電極4bの一方の縁部側から他方の縁部側にむけて、第1の電極4b上でディスペンサーを移動させている。従って、第1の電極4bの一方の縁部側に塗布開始部分の領域A1が位置し、第1の電極4bの他方の縁部側に塗布終了部分の領域A2が位置する。また、第1の電極4bの一方の縁部と他方の縁部との間に塗布領域Bが位置する。また、図2a及び図4の破線Yで囲まれた領域内に、上記異方性導電ペーストを塗布している。なお、フレキシブルプリント基板4と第2の接続対象部材2との接続時に、異方性導電材料層又はBステージ化された異方性導電材料層は破線Yで囲まれた領域外にも拡がる。次に、異方性導電材料層3Aに光を照射することにより、異方性導電材料層3Aの硬化を進行させる。異方性導電材料層3Aの硬化を進行させて、異方性導電材料層3AをBステージ化する。異方性導電材料層3AのBステージ化により、図3bに示すように、フレキシブルプリント基板4の表面4aに、Bステージ化された異方性導電材料層3Bを形成する。図5a及びbに、異方性導電材料層を配置する際の状態を側面図で示す。なお、図5a及びbでは、第1の電極4b及び電子部品4cの図示は省略している。異方性導電材料層3Aを形成するために、図5aに示す塗布装置11が好適に用いられる。図5aでは、ディスペンサー12の移動方向、並びに異方性導電ペーストの塗布方向は、右側から左側に向かう方向である。塗布装置11は、フレキシブルプリント基板4の表面4aに、硬化性成分と導電性粒子5とを含む異方性導電ペーストを塗布するために用いられる。塗布装置11は、ディスペンサー12と、該ディスペンサー12に接続されている光照射装置13とを備える。ディスペンサー12は、異方性導電ペーストを内部に充填するためのシリンジ12aと、該シリンジ12aの外周面を把持している把持部12bとを備える。光照射装置13は、光照射装置本体13aと、光照射部13bとを備える。ディスペンサー12は、フレキシブルプリント基板4の表面4aに、上記異方性導電ペーストを塗布するためのディスペンサーである。光照射装置13は、フレキシブルプリント基板4の表面4aに、上記異方性導電ペーストを塗布して、該異方性導電ペーストに光を照射するための光照射装置である。図5aに示すように、異方性導電ペーストを塗布する際には、塗布装置11を矢印Aの方向に移動させながら、フレキシブルプリント基板4の表面4aに、ディスペンサー12のシリンジ12aの先端12cから異方性導電ペーストを塗布し、異方性導電材料層3Aを形成する。図5bに示すように、光を照射する際には、ディスペンサー12に接続された光照射装置13の光照射部13bから、矢印Bで示すように異方性導電材料層3Aに光を照射する。ここでは、上記異方性導電ペーストを塗布しながら、ディスペンサー12に接続された光照射装置13の光照射部13bから、矢印Bで示すように異方性導電材料層3Aに光を照射している。フレキシブルプリント基板4の表面4aに、異方性導電ペーストを塗布しながら、異方性導電材料層3Aに光を照射することが好ましい。さらに、フレキシブルプリント基板4の表面4aへの異方性導電ペーストの塗布と同時に、又は塗布の直後に、異方性導電材料層3Aに光を照射することも好ましい。塗布と光の照射とが上記のように行われた場合には、異方性導電材料層3A又はBステージ化された異方性導電材料層3Bの流動をより一層抑制できる。このため、フレキシブルプリント基板4と接続対象部材2との接続信頼性、及び第1,第2の電極4b,2b間の導通信頼性がより一層高くなる。光の照射までの時間を高精度に制御する観点からは、ディスペンサー12と光照射装置13とを移動させることが好ましく、ディスペンサー12と光照射装置13とを連動して移動させることが好ましく、ディスペンサー12と光照射装置13とを同じ速度で移動させることが好ましい。このように、ディスペンサー12と光照射装置13とを移動させながら、上記異方性導電ペーストを塗布し、異方性導電材料層3Aに光を照射することが好ましい。フレキシブルプリント基板4の表面4aに上記異方性導電ペーストを塗布してから光を照射するまでの時間は、0秒以上、好ましくは3秒以下、より好ましくは2秒以下である。ただし、塗布装置11を移動させずに、台31を矢印Aの逆方向に移動させてもよい。塗布装置11では、把持部12bと光照射装置本体13aとが接続されていることによって、ディスペンサー12と光照射装置13とが接続されている。従って、ディスペンサー12と光照射装置13とを連動して移動させることができ、更にディスペンサー12と光照射装置13とを同じ速度で移動させることができる。さらに、ディスペンサー12と光照射装置13との距離を小さくすることができ、すなわち、ディスペンサー12の吐出部と、光照射部13bとの距離を小さくすることができる。この結果、ディスペンサー12により塗布された異方性導電材料層3Aに速やかに光を照射することができる。なお、シリンジ12aと光照射装置本体13aとが直接接続されていてもよい。異方性導電材料層3Aに光を照射するために、ディスペンサー12と、該ディスペンサー12に接続されていない光照射装置とを用いてもよい。ディスペンサー12と、該ディスペンサー12に接続されていない光照射装置とを用いる場合には、例えば、フレキシブルプリント基板4の上方に光照射装置を配置する。次に、フレキシブルプリント基板4と光照射装置との間においてディスペンサー12を矢印Aの方向に移動させながら、フレキシブルプリント基板4の表面4aに、シリンジ12aから上記異方性導電ペーストを塗布し、異方性導電材料層3Aを形成する。次に、上記異方性導電ペーストの塗布が終了した後、フレキシブルプリント基板4の上方に配置された光照射装置の光照射部から、異方性導電材料層3Aに光を照射する。光の照射は、例えば異方性導電ペーストの塗布と同時又は塗布の直後に行われる。光の照射により異方性導電材料層3AをBステージ化させて、硬化を適度に進行させるための光照射強度は、例えば、好ましくは0.1~10000mW/cm2程度である。また、異方性導電材料層3Aの硬化を適度に進行させるための光の照射エネルギーは、好ましくは50mJ/cm2以上、より好ましくは100mJ/cm2以上、好ましくは100000mJ/cm2以下、より好ましくは50000mJ/cm2以下である。光を照射する際に用いる光源は特に限定されない。該光源としては、例えば、波長420nm以下に充分な発光分布を有する光源等が挙げられる。また、光源の具体例としては、例えば、低圧水銀灯、中圧水銀灯、高圧水銀灯、超高圧水銀灯、ケミカルランプ、ブラックライトランプ、マイクロウェーブ励起水銀灯、メタルハライドランプ、及びLEDランプ等が挙げられる。なお、光の照射により異方性導電材料層3AをBステージ化せずに、熱の付与により異方性導電材料層3AをBステージ化してもよい。異方性導電材料層3Aに熱を付与することにより硬化を進行させて、異方性導電材料層3AをBステージ化する場合には、異方性導電材料層3Aを適度にBステージ化させるための加熱温度は好ましくは80°C以上、好ましくは150°C以下、より好ましくは120°C以下である。光の照射ではなく熱の付与により異方性導電材料層3AをBステージ化した場合でも、上述したようにディスペンサー12から上記異方性導電ペーストを塗布していれば、第1,第2の電極4b,2b間の位置ずれを抑制できる。次に、図3cに示すように、Bステージ化された異方性導電材料層3Bの上面3aに、第2の接続対象部材2を積層する。フレキシブルプリント基板4の表面4aの第1の電極4bと、第2の接続対象部材2の表面2aの第2の電極2bとが対向するように、第2の接続対象部材2を積層する。なお、第2の接続対象部材2の積層の後に、異方性導電材料層3AをBステージ化させるために光を照射してもよく、熱を付与してもよい。但し、第2の接続対象部材2の積層の後に、異方性導電材料層3AをBステージ化させるために熱を付与又は光を照射することが好ましい。さらに、第2の接続対象部材2の積層の際に、Bステージ化された異方性導電材料層3Bを加熱して本硬化させ、硬化物層3を形成する。ただし、第2の接続対象部材2の積層の前に、異方性導電材料層3Bを加熱してもよい。但し、第2の接続対象部材2の積層の後に、異方性導電材料層3Bを加熱して本硬化させることが好ましい。熱の付与により異方性導電材料層3Bを硬化させるために、異方性導電材料層3Bを充分に硬化させるための加熱温度は好ましくは160°C以上、好ましくは250°C以下、より好ましくは200°C以下である。なお、異方性導電材料層3Aに熱を付与又は光を照射せずに、異方性導電材料層3AをBステージ化しない場合には、異方性導電材料層3Aの上面3aに第2の接続対象部材2を積層し、異方性導電材料層3Aを加熱して、本硬化させればよい。異方性導電材料層3Bを硬化させる際に、加圧することが好ましい。加圧によって第1の電極4bと第2の電極2bとで導電性粒子5を圧縮することにより、第1,第2の電極4b,2bと導電性粒子5との接触面積を大きくすることができる。このため、導通信頼性を高めることができる。異方性導電材料層3Bを硬化させることにより、フレキシブルプリント基板4と第2の接続対象部材2とが、硬化物層3を介して接続される。また、第1の電極4bと第2の電極2bとが、導電性粒子5を介して電気的に接続される。このようにして、図1に示す接続構造体1を得ることができる。本実施形態では、光硬化と熱硬化とが併用されているため、異方性導電ペーストを短時間で硬化させることができる。また、接続構造体の作製時に、上記異方性導電ペーストを熱の付与又は光の照射によりBステージ化した後に、本硬化させることで、フレキシブルプリント基板上に配置された異方性ペースト層に含まれている導電性粒子が、硬化段階で大きく流動し難くなる。従って、導電性粒子が所定の領域に配置されやすくなる。具体的には、接続されるべき上下の電極間に導電性粒子を配置することができ、接続されてはならない隣接する電極間が複数の導電性粒子を介して電気的に接続されるのを抑制できる。このため、接続構造体における電極間の導通信頼性を高めることができる。また、接続構造体の作製時に、上記異方性導電ペーストを熱の付与又は光の照射によりBステージ化する場合には、Bステージ化される前の異方性導電材料層の表面形状の影響により、第1,第2の電極の位置ずれが生じやすい傾向がある。例えば、Bステージ化された異方性導電材料層では、Bステージ化により粘度がある程度上昇しているため、例えば、Bステージ化された異方性導電材料層の上面に大きな凸部又は凹部があると、得られる接続構造体において、第1,第2の接続対象部材における電極間の位置ずれが生じやすい傾向がある。これに対して、異方性導電材料層3Aの上面3aの凹凸を少なくしたり、凹凸を無くして平滑にしたりすることによって、Bステージ化をしたとしても、第1,第2の接続対象部材における電極間の位置ずれを効果的に抑制できる。また、接続構造体の作製時に、上記異方性導電ペーストを熱の付与又は光の照射によりBステージ化しなかった場合には、Bステージ化前の異方性導電材料層の粘度が低すぎて、得られる接続構造体において、第1,第2の電極間の位置ずれが生じやすい傾向がある。これに対して、接続構造体の作製時に、上記異方性導電ペーストを熱の付与又は光の照射によりBステージ化することにより、第1,第2の接続対象部材における電極間の位置ずれを効果的に抑制できる。上記異方性導電ペーストは、硬化性成分と導電性粒子とを含む。該硬化性成分は熱硬化性成分を含むことが好ましい。該硬化性成分は光硬化性成分を含んでいてもよい。上記熱硬化性成分は、熱硬化性化合物と熱硬化剤とを含有することが好ましい。また、上記異方性導電ペーストは、熱硬化性成分に加えて、光硬化性成分をさらに含むことが好ましい。該光硬化性成分は、光硬化性化合物と光硬化開始剤とを含むことが好ましい。上記異方性導電ペーストは、硬化性化合物として、熱硬化性化合物を含み、光硬化性化合物をさらに含むことが好ましい。上記熱硬化性化合物は、エポキシ基又はチイラン基を有する化合物であることが好ましい。上記光硬化性化合物はメタアクリロイル基を有する化合物であることが好ましい。以下、上記異方性導電ペーストに含まれる各成分、及び含まれることが好ましい各成分の詳細を説明する。[熱硬化性化合物]上記熱硬化性化合物は熱硬化性を有する。上記熱硬化性化合物は、1種のみが用いられてもよく、2種以上が併用されてもよい。上記熱硬化性化合物としては、オキセタン化合物、エポキシ化合物、エピスルフィド化合物、メタアクリル化合物、フェノール化合物、アミノ化合物、不飽和ポリエステル化合物、ポリウレタン化合物、シリコーン化合物及びポリイミド化合物等が挙げられる。上記熱硬化性化合物は1種のみが用いられてもよく、2種以上が併用されてもよい。上記異方性導電ペーストの硬化を容易に制御したり、接続構造体における導通信頼性をより一層高めたりする観点からは、上記熱硬化性化合物は、エポキシ基又はチイラン基を有する熱硬化性化合物を含むことが好ましく、チイラン基を有する熱硬化性化合物を含むことがより好ましい。エポキシ基を有する熱硬化性化合物は、エポキシ化合物である。チイラン基を有する熱硬化性化合物は、エピスルフィド化合物である。異方性導電ペーストの硬化性を高める観点からは、上記熱硬化性化合物100重量中、上記エポキシ基又はチイラン基を有する化合物の含有量は、好ましくは10重量以上、より好ましくは20重量以上、100重量以下である。上記熱硬化性化合物の全量が上記エポキシ基又はチイラン基を有する化合物であってもよい。上記エピスルフィド化合物は、エポキシ基ではなくチイラン基を有するので、低温で速やかに硬化させることができる。すなわち、チイラン基を有するエピスルフィド化合物は、エポキシ基を有するエポキシ化合物と比較して、チイラン基に由来してより一層低い温度で硬化可能である。上記エポキシ基又はチイラン基を有する熱硬化性化合物は、芳香族環を有することが好ましい。上記芳香族環としては、ベンゼン環、ナフタレン環、アントラセン環、フェナントレン環、テトラセン環、クリセン環、トリフェニレン環、テトラフェン環、ピレン環、ペンタセン環、ピセン環及びペリレン環等が挙げられる。なかでも、上記芳香族環は、ベンゼン環、ナフタレン環又はアントラセン環であることが好ましく、ベンゼン環又はナフタレン環であることがより好ましい。また、ナフタレン環は、平面構造を有するためにより一層速やかに硬化させることができるので好ましい。[光硬化性化合物]光の照射によって硬化するように、上記異方性導電ペーストは、光硬化性化合物を含むことが好ましい。光の照射により光硬化性化合物を半硬化Bステージ化させ、異方性導電ペーストの流動性を低下させることができる。上記光硬化性化合物としては特に限定されず、メタアクリロイル基を有する光硬化性化合物及び環状エーテル基を有する光硬化性化合物等が挙げられる。上記光硬化性化合物は、メタアクリロイル基を有する光硬化性化合物であることが好ましい。メタアクリロイル基を有する光硬化性化合物の使用により、接続構造体の導通信頼性をより一層高めることができる。得られる接続構造体の導通信頼性を効果的に高める観点からは、上記光硬化性化合物は、メタアクリロイル基を1個又は2個有することが好ましい。上記メタアクリロイル基を有する光硬化性化合物としては、エポキシ基及びチイラン基を有さず、かつメタアクリロイル基を有する光硬化性化合物、及びエポキシ基又はチイラン基を有し、かつメタアクリロイル基を有する光硬化性化合物が挙げられる。上記メタアクリロイル基を有する光硬化性化合物として、メタアクリル酸と水酸基を有する化合物とを反応させて得られるエステル化合物、メタアクリル酸とエポキシ化合物とを反応させて得られるエポキシメタアクリレート、又はイソシアネートに水酸基を有するメタアクリル酸誘導体を反応させて得られるウレタンメタアクリレート等が好適に用いられる。上記メタアクリロイル基は、アクリロイル基とメタクリロイル基とを示す。上記メタアクリルは、アクリルとメタクリルとを示す。上記メタアクリレートは、アクリレートとメタクリレートとを示す。上記メタアクリル酸と水酸基を有する化合物とを反応させて得られるエステル化合物は特に限定されない。該エステル化合物として、単官能のエステル化合物、2官能のエステル化合物及び3官能以上のエステル化合物のいずれも用いることができる。上記エポキシ基又はチイラン基を有し、かつメタアクリロイル基を有する光硬化性化合物は、エポキシ基を2個以上又はチイラン基を2個以上有する化合物の一部のエポキシ基又は一部のチイラン基を、メタアクリロイル基に変換することにより得られた光硬化性化合物であることが好ましい。このような光硬化性化合物は、部分メタアクリレート化エポキシ化合物又は部分メタアクリレート化エピスルフィド化合物である。光硬化性化合物は、エポキシ基を2個以上又はチイラン基を2個以上有する化合物と、メタアクリル酸との反応物であることが好ましい。この反応物は、エポキシ基を2個以上又はチイラン基を2個以上有する化合物とメタアクリル酸とを、常法に従って塩基性触媒の存在下で反応することにより得られる。エポキシ基又はチイラン基の20以上がメタアクリロイル基に変換転化率されていることが好ましい。該転化率は、より好ましくは30以上、好ましくは80以下、より好ましくは70以下である。エポキシ基又はチイラン基の40以上、60以下がメタアクリロイル基に変換されていることが最も好ましい。上記部分メタアクリレート化エポキシ化合物としては、ビスフェノール型エポキシメタアクリレート、クレゾールノボラック型エポキシメタアクリレート、カルボン酸無水物変性エポキシメタアクリレート、及びフェノールノボラック型エポキシメタアクリレート等が挙げられる。上記光硬化性化合物として、エポキシ基を2個以上又はチイラン基を2個以上有するフェノキシ樹脂の一部のエポキシ基又は一部のチイラン基をメタアクリロイル基に変換した変性フェノキシ樹脂を用いてもよい。すなわち、エポキシ基又はチイラン基とメタアクリロイル基とを有する変性フェノキシ樹脂を用いてもよい。また、上記光硬化性化合物は、架橋性化合物であってもよく、非架橋性化合物であってもよい。上記架橋性化合物の具体例としては、例えば、1,4-ブタンジオールジメタアクリレート、1,6-ヘキサンジオールジメタアクリレート、1,9-ノナンジオールジメタアクリレート、ポリエチレングリコールジメタアクリレート、ポリプロピレングリコールジメタアクリレート、ネオペンチルグリコールジメタアクリレート、ペンタエリスリトールジメタアクリレート、グリセリンメタクリレートアクリレート、ペンタエリスリトールトリメタアクリレート、トリメチロールプロパントリメタクリレート、メタアクリル酸アリル、メタアクリル酸ビニル、ジビニルベンゼン、ポリエステルメタアクリレート、及びウレタンメタアクリレート等が挙げられる。上記非架橋性化合物の具体例としては、エチルメタアクリレート、n-プロピルメタアクリレート、イソプロピルメタアクリレート、n-ブチルメタアクリレート、イソブチルメタアクリレート、t-ブチルメタアクリレート、ペンチルメタアクリレート、ヘキシルメタアクリレート、ヘプチルメタアクリレート、2-エチルヘキシルメタアクリレート、n-オクチルメタアクリレート、イソオクチルメタアクリレート、ノニルメタアクリレート、デシルメタアクリレート、ウンデシルメタアクリレート、ドデシルメタアクリレート、トリデシルメタアクリレート及びテトラデシルメタアクリレート等が挙げられる。光硬化性化合物を用いる場合には、光硬化性化合物と熱硬化性化合物との配合比は、光硬化性化合物と熱硬化性化合物との種類に応じて適宜調整される。上記異方性導電ペーストは、光硬化性化合物と熱硬化性化合物とを重量比で、1:99~90:10で含むことが好ましく、5:95~70:30で含むことがより好ましく、10:90~50:50で含むことが更に好ましい。上記異方性導電ペーストは、光硬化性化合物と熱硬化性化合物とを重量比で、1:99~50:50で含むことが特に好ましい。熱硬化剤上記異方性導電ペーストは、熱硬化剤を含むことが好ましい。上記熱硬化剤には、熱ラジカル開始剤が含まれる。熱硬化剤は、1種のみが用いられてもよく、2種以上が併用されてもよい。上記熱硬化剤は特に限定されない。上記熱硬化剤としては、イミダゾール熱硬化剤、アミン熱硬化剤、フェノール熱硬化剤、ポリチオール熱硬化剤、酸無水物及び熱ラジカル開始剤等が挙げられる。なかでも、異方性導電ペーストを低温でより一層速やかに硬化させることができるので、イミダゾール熱硬化剤、ポリチオール熱硬化剤又はアミン熱硬化剤が好ましい。また、異方性導電ペーストの保存安定性を高めることができるので、潜在性の熱硬化剤が好ましい。該潜在性の熱硬化剤は、潜在性イミダゾール熱硬化剤、潜在性ポリチオール熱硬化剤又は潜在性アミン熱硬化剤であることが好ましい。なお、上記熱硬化剤は、ポリウレタン樹脂又はポリエステル樹脂等の高分子物質で被覆されていてもよい。上記イミダゾール熱硬化剤としては、特に限定されないが、2-メチルイミダゾール、2-エチル-4-メチルイミダゾール、1-シアノエチル-2-フェニルイミダゾール、1-シアノエチル-2-フェニルイミダゾリウムトリメリテート、2,4-ジアミノ-6-[2’-メチルイミダゾリル-1’]-エチル-s-トリアジン及び2,4-ジアミノ-6-[2’-メチルイミダゾリル-1’]-エチル-s-トリアジンイソシアヌル酸付加物等が挙げられる。上記ポリチオール熱硬化剤としては、特に限定されないが、トリメチロールプロパントリス-3-メルカプトプロピオネート、ペンタエリスリトールテトラキス-3-メルカプトプロピオネート及びジペンタエリスリトールヘキサ-3-メルカプトプロピオネート等が挙げられる。上記アミン熱硬化剤としては、特に限定されないが、ヘキサメチレンジアミン、オクタメチレンジアミン、デカメチレンジアミン、3,9-ビス3-アミノプロピル2,4,8,10-テトラスピロ[5.5]ウンデカン、ビス4-アミノシクロヘキシルメタン、メタフェニレンジアミン及びジアミノジフェニルスルホン等が挙げられる。上記熱ラジカル開始剤としては、特に限定されず、アゾ化合物及び過酸化物等が挙げられる。上記過酸化物としては、ジアシルパーオキサイド化合物、パーオキシエステル化合物、ハイドロパーオキサイド化合物、パーオキシジカーボネート化合物、パーオキシケタール化合物、ジアルキルパーオキサイド化合物、及びケトンパーオキサイド化合物等が挙げられる。上記アゾ化合物としては、例えば、2,2’-アゾビスイソブチロニトリル、2,2’-アゾビス2-メチルブチロニトリル、2,2’-アゾビス2,4-ジメチルバレロニトリル、1,1’-アゾビス-1-シクロヘキサンカルボニトリル、ジメチル-2,2’-アゾビスイソブチレート、ジメチル-2,2’-アゾビス2-メチルプロピオネート、ジメチル-1,1’-アゾビス1-シクロヘキサンカルボキシレート、4,4’-アゾビス4-シアノ吉草酸、2,2’-アゾビス2-アミジノプロパン二塩酸塩、2-tert-ブチルアゾ-2-シアノプロパン、2,2’-アゾビス2-メチルプロピオンアミド二水和物、及び2,2’-アゾビス2,4,4-トリメチルペンタン等が挙げられる。上記ジアシルパーオキサイド化合物としては、過酸化ベンゾイル、ジイソブチリルパーオキサイド、ジ3,5,5-トリメチルヘキサノイルパーオキサイド、ジラウロイルパーオキサイド、及びDisuccinicacidperoxide等が挙げられる。上記パーオキシエステル化合物としては、クミルパーオキシネオデカノエート、1,1,3,3-テトラメチルブチルパーオキシネオデカノエート、tert-ヘキシルパーオキシネオデカノエート、tert-ブチルパーオキシネオデカノエート、tert-ブチルパーオキシネオヘプタノエート、tert-ヘキシルパーオキシピバレート、1,1,3,3-テトラメチルブチルパーオキシ-2-エチルヘキサノエート、2,5-ジメチル-2,5―ジ2-エチルヘキサノイルパーオキシヘキサン、tert-ヘキシルパーオキシ-2-エチルヘキサノエート、tert-ブチルパーオキシピバレート、tert-ブチルパーオキシ-2-エチルヘキサノエート、tert-ブチルパーオキシイソブチレート、tert-ブチルパーオキシラウレート、tert-ブチルパーオキシイソフタレート、tert-ブチルパーオキシアセテート、tert-ブチルパーオキシオクトエート及びtert-ブチルパーオキシベンゾエート等が挙げられる。上記ハイドロパーオキサイド化合物としては、キュメンハイドロパーオキサイド、p-メンタンハイドロパーオキサイド等が挙げられる。上記パーオキシジカーボネート化合物としては、ジ-sec-ブチルパーオキシジカーボネート、ジ4-t-ブチルシクロヘキシルパーオキシジカーボネート、ジ-n-プロピルパーオキシジカーボネート、ジイソプロピルパーオキシカーボネート、及びジ2-エチルヘキシルパーオキシカーボネート等が挙げられる。また、上記過酸化物の他の例としては、メチルエチルケトンパーオキサイド、カリウムパーサルフェイト、及び1,1-ビスtert-ブチルパーオキシ-3,3,5-トリメチルシクロヘキサン等が挙げられる。上記熱ラジカル開始剤の10時間半減期を得るための分解温度は、好ましくは30°C以上、より好ましくは40°C以上、好ましくは90°C以下、より好ましくは80°C以下である。上記熱ラジカル開始剤の10時間半減期を得るための分解温度が、30°C未満であると、異方性導電ペーストの貯蔵安定性が低下する傾向があり、90°Cを超えると、異方性導電ペーストを充分に熱硬化させることが困難になる傾向がある。上記熱硬化剤の含有量は特に限定されない。上記熱硬化剤の含有量は、熱硬化剤の種類に応じて適宜調整される。上記熱硬化性化合物100重量部に対して、上記熱硬化剤の含有量は好ましくは0.01重量部以上、好ましくは200重量部以下である。上記熱硬化剤が熱ラジカル開始剤以外の熱硬化剤である場合に、上記熱硬化性化合物100重量部に対して、上記熱硬化剤の含有量は好ましくは0.01重量部以上、より好ましくは30重量部以上、好ましくは200重量部以下、より好ましくは100重量部以下、更に好ましくは75重量部以下、特に好ましくは40重量部以下である。熱硬化剤の含有量が上記下限以上であると、異方性導電ペーストを充分に硬化させることが容易である。熱硬化剤の含有量が上記上限以下であると、硬化後に硬化に関与しなかった余剰の熱硬化剤が残存し難くなり、かつ硬化物の耐熱性がより一層高くなる。上記熱硬化剤が熱ラジカル開始剤である場合に、上記熱ラジカル開始剤の含有量は特に限定されない。上記熱硬化性化合物100重量部に対して、上記熱ラジカル開始剤の含有量は好ましくは0.01重量部以上、より好ましくは0.05重量部以上、好ましくは10重量部以下、より好ましくは5重量部以下である。上記熱ラジカル硬化剤の含有量が上記下限以上及び上記上限以下であると、異方性導電ペーストが充分に熱硬化する。光硬化開始剤上記光硬化開始剤は特に限定されない。上記光硬化開始剤として、従来公知の光硬化開始剤を用いることができる。上記光硬化開始剤は、1種のみが用いられてもよく、2種以上が併用されてもよい。上記光硬化開始剤としては、特に限定されず、アセトフェノン光硬化開始剤、ベンゾフェノン光硬化開始剤、チオキサントン、ケタール光硬化開始剤、ハロゲン化ケトン、アシルホスフィノキシド及びアシルホスフォナート等が挙げられる。上記アセトフェノン光硬化開始剤の具体例としては、4-2-ヒドロキシエトキシフェニル2-ヒドロキシ-2-プロピルケトン、2-ヒドロキシ-2-メチル-1-フェニルプロパン-1-オン、メトキシアセトフェノン、2,2-ジメトキシ-1,2-ジフェニルエタン-1-オン、及び2-ヒドロキシ-2-シクロヘキシルアセトフェノン等が挙げられる。上記ケタール光硬化開始剤の具体例としては、ベンジルジメチルケタール等が挙げられる。上記光硬化開始剤の含有量は特に限定されない。上記光硬化性化合物100重量部に対して、上記光硬化開始剤の含有量は、好ましくは0.1重量部以上、より好ましくは0.2重量部以上、好ましくは2重量部以下、より好ましくは1重量部以下である。上記光硬化開始剤の含有量が上記下限以上及び上記上限以下であると、異方性導電ペーストが適度に光硬化する。異方性導電ペーストに光を照射し、Bステージ化することにより、異方性導電ペーストの流動を抑制できる。導電性粒子上記異方性導電ペーストに含まれている導電性粒子は、フレキシブルプリント基板と接続対象部材の第1,第2の電極間を電気的に接続する。上記導電性粒子は、導電性を有する粒子であれば特に限定されない。導電性粒子の導電層の表面が絶縁層により被覆されていてもよい。この場合には、フレキシブルプリント基板と接続対象部材との接続時に、導電層と電極との間の絶縁層が排除される。上記導電性粒子としては、例えば、有機粒子、無機粒子、有機無機ハイブリッド粒子もしくは金属粒子等の表面を金属層で被覆した導電性粒子、並びに実質的に金属のみで構成される金属粒子等が挙げられる。上記金属層は特に限定されない。上記金属層としては、金層、銀層、銅層、ニッケル層、パラジウム層及び錫を含有する金属層等が挙げられる。電極間の導通信頼性をより一層高める観点からは、上記導電性粒子は、樹脂粒子と、該樹脂粒子の表面上に配置された導電層とを有することが好ましい。上記導電性粒子の平均粒子径は、好ましくは0.5μm以上、より好ましくは1μm以上、好ましくは100μm以下、より好ましくは20μm以下、更に好ましくは15μm以下、特に好ましくは10μm以下である。上記導電性粒子の平均粒子径は、数平均粒子径を示す。上記導電性粒子の平均粒子径は、任意の導電性粒子50個を電子顕微鏡又は光学顕微鏡にて観察し、平均値を算出することにより求められる。上記導電性粒子の含有量は特に限定されない。異方性導電ペースト100重量中、上記導電性粒子の含有量は、好ましくは0.1重量以上、より好ましくは0.5重量以上、更に好ましくは1重量以上、好ましくは40重量以下、より好ましくは30重量以下、更に好ましくは19重量以下である。上記導電性粒子の含有量が上記下限以上及び上記上限以下であると、接続されるべき上下の電極間に導電性粒子を容易に配置できる。さらに、接続されてはならない隣接する電極間が複数の導電性粒子を介して電気的に接続され難くなる。すなわち、隣り合う電極間の短絡をより一層防止できる。他の成分上記異方性導電ペーストは、フィラーを含むことが好ましい。該フィラーの使用により、異方性導電ペーストの硬化物の潜熱膨張を抑制できる。上記フィラーの具体例としては、シリカ、窒化アルミニウム及びアルミナ等が挙げられる。上記フィラーは1種のみが用いられてもよく、2種以上が併用されてもよい。上記異方性導電ペーストは、硬化促進剤をさらに含むことが好ましい。該硬化促進剤の使用により、異方性導電ペーストの硬化速度がより一層速くなる。上記硬化促進剤は1種のみが用いられてもよく、2種以上が併用されてもよい。上記硬化促進剤の具体例としては、イミダゾール硬化促進剤及びアミン硬化促進剤等が挙げられる。なかでも、イミダゾール硬化促進剤が好ましい。なお、イミダゾール硬化促進剤又はアミン硬化促進剤は、イミダゾール硬化剤又はアミン硬化剤としても用いることができる。上記異方性導電ペーストは、溶剤を含んでいてもよい。該溶剤の使用により、異方性導電ペーストの粘度を容易に調整できる。上記溶剤としては、例えば、酢酸エチル、メチルセロソルブ、トルエン、アセトン、メチルエチルケトン、シクロヘキサン、n-ヘキサン、テトラヒドロフラン及びジエチルエーテル等が挙げられる。以下、本発明について、実施例及び比較例を挙げて具体的に説明する。本発明は、以下の実施例のみに限定されない。実施例11異方性導電ペーストの調製ビス4-ヒドロキシフェニルメタンと1,6-ヘキサンジオールジグリシジルエーテルを付加重合反応させることにより、ビス4-ヒドロキシフェニルメタンに由来する骨格と1,6-ヘキサンジオールジグリシジルエーテルに由来する骨格とが結合した構造単位を主鎖に有し、かつ両末端に1,6-ヘキサンジオールジグリシジルエーテルに由来するエポキシ基を有する反応物を得た。その後、アクリル酸を反応させることにより、両末端にエポキシ基を有し、かつ側鎖にビニル基を有するエポキシ化合物を得た。得られたエポキシ化合物30重量部と、熱硬化剤であるアミンアダクト味の素ファインテクノ社製PN-23J10重量部と、光硬化性化合物であるエポキシアクリレートダイセルサイテック社製EBECRYL37028重量部と、光重合開始剤であるアシルホスフィンオキサイド系化合物チバジャパン社製DAROCURTPO0.2重量部と、硬化促進剤である2-エチル-4-メチルイミダゾール1重量部と、フィラーである平均粒子径0.25μmのシリカ20重量部及び平均粒子径0.5μmのアルミナ20重量部とを配合し、さらに平均粒子径5μmの導電性粒子を得られる異方性導電ペースト100重量中での含有量が5重量となるように添加した後、遊星式攪拌機を用いて2000rpmで5分間攪拌することにより、異方性導電ペーストを得た。なお、用いた上記導電性粒子は、ジビニルベンゼン樹脂粒子の表面にニッケルめっき層が形成されており、かつ該ニッケルめっき層の表面に金めっき層が形成されている金属層を有する導電性粒子である。2接続構造体の作製L/Sが20μm/20μm、長さ2mm、及び厚み10μmの金メッキされたCu電極パターンを表面に有し、かつ縦15mm、横2mm、及び厚み800μmの半導体チップを表面に有するフレキシブルプリント基板を用意した。なお、該フレキシブルプリント基板は、一端の外周縁に上記Cu電極パターンを有し、かつ中央に上記半導体チップを有する。また、L/Sが20μm/20μm、長さ1mm、及び厚み0.3μmのアルミニウム電極パターンを表面に有するガラス基板接続対象部材を用意した。なお、ガラス基板は、一端の外周縁に上記アルミニウム電極パターンを有する。また、図5aに示す塗布装置を用意した。該塗布装置は、ディスペンサーと、該ディスペンサーに接続された光照射装置である紫外線照射ランプとを備える。上記Cu電極パターン及び上記半導体チップが上方に位置するように、上記フレキシブルプリント基板を配置した。上記Cu電極パターン上で塗布装置を移動させながら、上記フレキシブルプリント基板の表面に、異方性導電ペーストを塗布し、異方性導電材料層を形成した。電極パターンの長さ方向の一方の縁部から他方の縁部にむけて、ディスペンサーを移動させた。また、上記Cu電極パターンの長さ方向の一方の縁部上を塗布開始部分の領域とし、上記Cu電極パターンの長さ方向の他方の縁部上を塗布終了部分の領域とした。塗布開始部分の領域と塗布終了部分との双方で、ディスペンサーの移動方向をV字状に150度変えて、塗布開始部分の領域と塗布終了部分の領域との双方の塗布領域で、塗布開始部分の領域と塗布終了部分の領域の間の領域よりも、異方性導電ペーストを多く塗布した。また、塗布開始部分の領域と塗布終了部分の領域との間の塗布領域において、ディスペンサーの移動方向と直交する方向における上記Cu電極パターンの中心部よりも縁部側ガラス基板の外周側面側に上記ディスペンサーの位置をずらした状態で、上記Cu電極パターン上で上記ディスペンサーを移動させながら、上記異方性導電ペーストを上記ディスペンサーから塗布した。また、上記Cu電極パターンの電極上と、上記Cu電極パターンにおける電極間の隙間上とに、直線状に連続して異方性導電ペーストを塗布した。このとき、上記ディスペンサーからの上記異方性導電ペーストの吐出量を制御して、電極上に配置された異方性導電材料層部分の厚みと、複数の電極間の隙間上に配置された異方性導電材料層部分の厚みとを制御して、電極上に配置された異方性導電材料層部分と、複数の電極間の隙間上に配置された異方性導電材料層部分とが連なるように上面を平滑にした。なお、上記フレキシブルプリント基板の上記半導体チップ上には、異方性導電ペーストを塗布しなかった。次に、異方性導電材料層に、紫外線照射ランプを用いて紫外線を照射エネルギーが6000mJ/cm2となるように照射し、光重合によって異方性導電材料層を半硬化させ、Bステージ化した。次に、上記Cu電極パターンと上記アルミニウム電極パターンとを対向させて、上記フレキシブルプリント基板と上記ガラス基板とを、Bステージ化された異方性導電材料層を介して積層した。その後、Bステージ化された異方性導電材料層の温度が185°Cとなるようにヘッドの温度を調整しながら、上記ガラス基板の上面に加圧加熱ヘッドを載せ、3MPaの圧力をかけて異方性導電材料層を185°Cで完全硬化させ、接続構造体を得た。実施例2~6塗布開始部分の領域及び塗布終了部分の領域におけるディスペンサーの移動方向及び該移動方向の変更角度、並びに導電性粒子の平均粒子径を下記の表1に示すように設定したこと以外は実施例1と同様にして、接続構造体を得た。実施例7~9接続構造体の作製時に使用するフレキシブルプリント基板を、L/Sが30μm/30μm、長さ2mm、及び厚み30μmの金メッキされたCu電極パターンを表面に有し、かつ縦15mm、横2mm、及び厚み800μmの半導体チップを表面に有するフレキシブルプリント基板に変更したこと、及び第2の接続対象部材を、L/Sが30μm/30μm、長さ1mm、及び厚み0.3μmのアルミニウム電極パターンを表面に有するガラス基板に変更したこと、並びに塗布開始部分の領域及び塗布終了部分の領域におけるディスペンサーの移動方向及び該移動方向の変更角度と、導電性粒子の平均粒子径とを、下記の表1に示すように設定しこと以外は実施例1と同様にして、接続構造体を得た。実施例10異方性導電ペーストの調製の際に、光硬化性化合物であるエポキシアクリレートダイセルサイテック社製EBECRYL37028重量部を、光硬化性化合物であるウレタンアクリレートダイセルサイテック社製EBECRYL88048重量部に変更したこと以外は実施例1と同様にして、異方性導電ペーストを得た。また、得られた異方性導電ペーストを用いたこと、並びに塗布開始部分の領域及び塗布終了部分の領域におけるディスペンサーの移動方向及び該移動方向の変更角度と、導電性粒子の平均粒子径とを、下記の表1に示すように設定しこと以外は実施例1と同様にして、接続構造体を得た。比較例1塗布開始部分の領域と塗布終了部分の領域との双方でディスペンサーの移動方向を変えずに、ディスペンサーを直線状に移動させ、塗布開始部分の領域と塗布終了部分の領域との双方の塗布領域で、塗布開始部分の領域と塗布終了部分の領域の間の塗布領域と、異方性導電ペーストの塗布量を同量にしたこと以外は実施例1と同様にして、接続構造体を得た。比較例2上記フレキシブルプリント基板の上記Cu電極パターンの電極上に全面に均一に異方性導電ペーストを塗布したこと以外は実施例1と同様にして、接続構造体を得た。評価1粘度η1及び粘度比η2/η3E型粘度計東機産業社製を用いて、25°C及び2.5rpmの条件で、得られた異方性導電ペースト塗布前の異方性導電ペーストの粘度の粘度η1を測定した。また、上記E型粘度計を用いて、25°C及び2.5rpmでの粘度η2と25°C及び5rpmでの粘度η3とを測定した。2導通信頼性端部の上下の電極間の導通試験得られた接続構造体10個の端部配線20箇所において上下の電極間の接続抵抗をそれぞれ、4端子法により測定した。20箇所の接続抵抗の平均値と標準偏差を算出した。なお、電圧=電流×抵抗の関係から、一定の電流を流した時の電圧を測定することにより接続抵抗を求めることができる。接続抵抗の標準偏差が1Ω以下である場合を○、接続抵抗の標準偏差が1Ωを超える場合を×と判定した。3接続信頼性ピール強度得られた接続構造体10個において90度ピール試験を行った。平均の測定値が10N/cm以上である場合を○、平均の測定値が10N/cm未満である場合を×と判定した。結果を下記の表1に示す。なお、実施例及び比較例で用いた上記導電性粒子は全て、ジビニルベンゼン樹脂粒子の表面にニッケルめっき層が形成されており、かつ該ニッケルめっき層の表面に金めっき層が形成されている金属層を有する導電性粒子である。結果を下記の表1に示す。"